(57)【特許請求の範囲】
【請求項１】
可撓性軟磁性コア（１）であって、
硬化高分子媒体（３）で作られたコア本体（２）内に複数の平行な磁路を形成するように配設された強磁性材料を含み、前記複数の平行な磁路は、前記高分子媒体（３）によって互いに電気的に絶縁されており、
前記強磁性材料は、前記高分子媒体（３）で作られた前記コア本体（２）内に埋設された複数の平行な連続強磁性要素を含み、
前記各連続強磁性要素は、相互に間隔を空けられ、且つ前記コア本体（２）の一端部から他端部まで延伸され、
前記コアは長手方向軸に沿って延伸され、少なくとも２つの直交方向において可撓性があり、
前記各連続強磁性要素は可撓性のワイヤであり、
前記コアは、前記可撓性の各ワイヤに平行な前記長手方向軸に対して、及び前記各ワイヤに垂直な横方向軸に対して湾曲されえ、
前記コア本体（２）は、１５ｃｍを超える長さを有し、コア本体（２）が、角柱状又は円柱状の形状である、
ことを特徴とする可撓性軟磁性コア（１）。
【請求項２】
前記コア本体（２）は、２５ｃｍを超える長さを有する、請求項１に記載の可撓性軟磁性コア（１）。
【請求項３】
複数の強磁性ワイヤを含む前記硬化高分子媒体（３）は、軸に沿って延伸された押出部分であり、前記軸を規定している交差する２つの直交平面に沿って捩じり可能且つ湾曲可能である、請求項１又は２に記載の可撓性軟磁性コア（１）。
【請求項４】
前記硬化高分子媒体（３）は、ポリマー接着軟磁性材料ＰＢＳＭである、請求項１〜３のいずれか１項に記載の可撓性軟磁性コア（１）。
【請求項５】
前記硬化高分子媒体（３）は、さらに、軟強磁性材料の複数のマイクロ繊維、複数のマイクロ粒子、又は複数のナノ粒子を含み、それらは、単独で又は何らかの組合せで前記硬化高分子媒体（３）の高分子母材内に存在し、
前記各マイクロ繊維、各マイクロ粒子又は各ナノ粒子は、低磁気保持力を有し、且つ抵抗率（ρ）を有する高分子母材内部で電気的に絶縁されている、請求項１〜３のいずれか１項に記載の可撓性軟磁性コア（１）。
【請求項６】
前記低磁気保持力は、０．１Ａ／ｍ未満である、請求項５に記載の可撓性軟磁性コア（１）。
【請求項７】
前記抵抗率（ρ）は、１０６Ω・ｍ未満である、請求項５又は６に記載の可撓性軟磁性コア（１）。
【請求項８】
前記軟強磁性材料の各マイクロ繊維、各マイクロ粒子、又は各ナノ粒子は、コアの総重量の８５％までの重量含有量を示し、前記軟磁性材料の各マイクロ繊維、各マイクロ粒子、又は各ナノ粒子は、前記各マイクロ繊維、各マイクロ粒子、又は各ナノ粒子と共に未硬化の液状高分子媒体へ組み込まれた１以上の分散剤によって前記高分子媒体（３）の高分子母材内に一様に分布させられ且つ電気的に絶縁される、請求項５〜７のいずれか１項に記載の可撓性軟磁性コア（１）。
【請求項９】
前記１以上の分散剤は、前記コア本体を提供する液状ポリマーの約４〜５％の量で存在し、前記分散剤は、ルーブリゾール（Lubrizol）社からのソルスパース（Solsperse）を含むか、又は、分散反応に加えて電気絶縁性を具備する表面処理を前記各マイクロ繊維、各マイクロ粒子、又は各ナノ粒子に与える液状モノマー又は超分散剤を含む、請求項８に記載の可撓性軟磁性コア（１）。
【請求項１０】
前記各マイクロ繊維、各マイクロ粒子、又は各ナノ粒子は、純Ｆｅ３＋、若しくはＦｅカルボニル、若しくはＮｉカルボニル、若しくはＭｎＺｎフェライト、若しくはＭｎＮｉフェライトから選択、又はモリパーマロイ（Mollypermalloy）粉末から選択される、請求項５〜８のいずれか１項に記載の可撓性軟磁性コア（１）。
【請求項１１】
軟強磁性材料の前記各マイクロ粒子又は各ナノ粒子は、アモルファス、ナノ結晶、又はアニーリング工程において大きくされた粒を有するマクロ結晶から選択された結晶構造である、請求項５〜８のいずれか１項に記載の可撓性軟磁性コア（１）。
【請求項１２】
前記高分子媒体は、エポキシ又はウレタン又はポリウレタン又はポリアミド誘導体から得られた高分子母材である、請求項１に記載の可撓性軟磁性コア（１）。
【請求項１３】
可撓性の前記各連続強磁性ワイヤ（４）の各々は、その長さ全体に沿って一定断面（５）を有し、前記一定断面は、０．００２〜０．８平方ミリメートルの範囲の領域を有する円形である、請求項１〜１２のいずれか１項に記載の可撓性軟磁性コア（１）。
【請求項１４】
前記各連続強磁性ワイヤ（４）は、数個の等間隔で平行な幾何学的平面内に配設され、１つの幾何学的平面内に配設された各連続強磁性ワイヤ（４）は、別の隣接する平行な幾何学的平面内に配設された各強磁性ワイヤ（４）に対して互い違いに配設されている、請求項１３に記載の可撓性軟磁性コア（１）。
【請求項１５】
前記各連続強磁性ワイヤ（４）は、２２．５〜４３８μｍ／ｍＨ・ｍ−１の範囲の非常に高い透磁率を有する強磁性材料で作られ、前記非常に高い透磁率の強磁性材料は、鉄と、ニッケル、コバルト、モリブデン、及びマンガンの１以上との合金である、請求項１、１３又は１４のいずれか１項に記載の可撓性軟磁性コア（１）。
【請求項１６】
請求項１〜１５のいずれか１項に記載の可撓性軟磁性コア（１）及び可撓性軟磁性コア（１）の周りに巻かれた少なくとも１つの巻線（２１）を備えるアンテナ（７）。
【請求項１７】
可撓性軟磁性コア（１）を製造する方法であって、連続押出し工程によって複数の連続強磁性ワイヤ（４）を未硬化高分子媒体（３）内に埋設すること、連続コア先駆体（１０）を形成するために、そこに埋設された複数の連続強磁性ワイヤ（４）と共に高分子媒体を硬化させること、及び前記連続コア先駆体（１０）を分離した軟磁性コア（１）に切断すること、を含み、前記連続押出し工程は、押出チェンバを通して各連続強磁性ワイヤ（４）を通過させ、一方、高分子媒体（３）は前記押出チェンバ（２０）を通して押し出される、方法。
【請求項１８】
各連続強磁性ワイヤ（４）は、押出チェンバ（２０）と整列されて保持され、且つ各連続強磁性ワイヤ（４）をいくつかの穴（９）を通過させることによって、前記押出チェンバ（２０）を通過させる間に、所定のパターンに従い配設され、及び／又は硬化ポリマー上の軸方向磁気誘導を含み、前記いくつかの穴（９）はその出口端部（１６）の反対の押出チェンバ（２０）の１端部に置かれたワイヤ供給板（８）内の前記所定のパターンに従って配設され、各連続強磁性ワイヤ（４）は、押出チェンバ（２０）の側壁に置かれたポリマー供給通路（１７）から押出チェンバ（２０）内へ粘性形態で注入され、分散された強磁性の各マイクロ繊維、各マイクロ粒子、又は各ナノ粒子を充填された未硬化高分子媒体（３）を伴う各連続強磁性ワイヤ（４）を引っ張ることによって、ワイヤ供給板（８）の前記各穴（９）及び押出チェンバ（２０）を通り前記出口端部（１６）の方へ通過するように作られ、各連続強磁性ワイヤ（４）は、ワイヤ供給板（８）の上流に置かれた押圧装置（１９）によって押付けられる、請求項１７に記載の方法。
【請求項１９】
各連続強磁性ワイヤ（４）の前端部は、押出チェンバ（２０）内に摺動可能に配設され且つ前記ポリマー供給通路（１７）の下流に置かれたプランジャー（１８）へ接続され、且つ前記所定のパターンに従って配設される、ここで前記プランジャー（１８）は、押出チェンバ（２０）に整列された各連続強磁性ワイヤ（４）を保持する、一方、押出動作の開始で、各連続強磁性ワイヤ（４）を押出チェンバ（２０）に沿って引っ張ること、その後、前記プランジャーは、連続コア先駆体（１０）の前端部を切断することによって除去され、連続コア先駆体（１０）は、切断の前に、押出チェンバ（２０）の外部の冷却装置（１３）によって冷却され、連続コア先駆体（１０）は、切断の前に、冷却装置（１３）の下流に置かれた貯留装置（１５）によって貯留される、請求項１８に記載の方法。
【発明の詳細な説明】
【技術分野】
【０００１】
本発明は、自動車のＲＦＩＤ用途において主として使用される１ＫＨｚから１３．５６ＭＨｚのチョーク、インダクタ、又はＬＦアンテナとしての電子機器に使用される長尺の誘導装置の磁気コアの脆弱性の問題を解決することを目的とする。この自動車のＲＦＩＤ用途において、２０ＫＨｚ、１２５ＫＨｚ、及び１３４ＫＨｚでのキーレスエントリーシステムが広範に使用され、１３．５６ＭＨｚの範囲の周波数でのＮＦＣの用途に拡張されたがこれに限定はされない。
【０００２】
この目的のために、第１の態様において、本発明は、変形を伴う衝撃、湾曲、及び捩じれをコアの破壊なしに耐えることができ、そして湾曲又は捩じれの力が消えると磁気特性を保ち続ける可撓性軟磁性コアを提供する。
【０００３】
本発明の可撓性軟磁性コアはまた、エネルギーの貯蔵及び変換、又はフィルタリングのための誘導器及び電気変圧器に使用されうる。
【０００４】
本発明の可撓性軟磁性コアは、高分子媒体内に埋設された複数の細長い強磁性要素、より具体的には高分子媒体内に埋設された複数の連続強磁性可撓性ワイヤを含み、そして現場で現在非常に一般的であるフェライトの非常に脆いコアを置き換えることが意図されている。
【０００５】
可撓性軟磁性コアは、上記各ワイヤに平行な長手方向軸に対して、及び上記各ワイヤに垂直な横方向軸に対して湾曲されうる。
【０００６】
本発明の第２の態様は、本発明の第１の態様による可撓性軟磁性コアの周りに巻かれた少なくとも１つの巻線を含むアンテナに関する。
【０００７】
本発明の第３の態様は、本発明の第１の態様の可撓性軟磁性コアを製造するための方法に関する。
【背景技術】
【０００８】
現在、長尺フェライトコアの主な用途は、１０ｋＨｚ〜５００ｋＨｚの分野における内部アンテナである。円柱状コアの有効透磁率は、材料の比透磁率に比例し、すなわちμｉの形状因子倍である。ここで形状因子は比Ｌ／Ｄであり、Ｌはロッドの長さ、Ｄはその直径である。この物理的原理は、同一の強磁性材料について、アンテナ又はインダクタは、製品がより長くより細い、即ちＬ／Ｄ比がより高いと、より大きなインダクタンスを有することを意味する。
【０００９】
この原理により、設計者は、銅線を巻かれた高Ｌ／Ｄ比を有するフェライトコアを用いるように導かれ、その後インダクタ全体を、高分子母材内に入れることによって、又は樹脂内への投入によって、又は究極的に硬いシェルもしくは箱の形状の外部保護を与えることによって保護するように導かれる。
【００１０】
一般的な焼結により得られ、従って本質的に脆いこの解決策は、自動車のキーレスエントリーシステムのＬＦ発信アンテナにおいて、及び誘導はんだ付け銃及び原子時計受信機などの応用のためのＲＦロッドアンテナにおいて広く用いられてきた。
【００１１】
ヤング率（フェライトの弾力性の指標）が非常に低く、それはフェライトが剛性でガラス又はセラミックのように振る舞うことを意味し、従って、それらは、割れ又は壊れる前には基本的に変形しない。
【００１２】
アンテナ又はインダクタ内部のフェライト内の亀裂は、磁場の高リラクタンス磁路を作り、それは有効透磁率を減らし且つインダクタンスを低下させ、もしその応用がアンテナの共振タンク回路であるなら、より高い自己共振周波数に導き、同調されていないタンク回路へ又はタンク回路によって伝達されたエネルギーが、信号トランシーバとして回路を動作させるには低く過ぎる場合があるので、回路に仕様から外れた動作をさせるか又は全く動作すらさせない。
【００１３】
上の問題を解決するために、金属軟磁性材料の薄片の積層は、この技術分野で用いられてきた。これらの材料は、ナノ結晶体、又はＦｅと、それ以外のＮｉ、Ｃｏ、Ｃｒ、又はＭｏ原子の組合せとのアモルファス合金、又はそれら多数の酸化物を含むいくつかの結晶構造でありうる。積層スタック又は単にスタックとして知られるこれらの解決策は、数十年前から公知であり、他の応用の中でも５０Ｈｚ及び６０Ｈｚの電気変圧器において広範に使用されている。積層形状の金属薄板又は帯は、通常、脆性の問題を解決する、しかしそれにもかかわらず、それらが低いオーム抵抗率を示しているので、それらは、ポリマー、エナメル、ワニス、及び紙の絶縁箔又は各層によって互いに絶縁される必要がある。曲げられうるアンテナコアは、米国特許出願US2006022886A1及びUS2009265916A1に開示され、これらは、複数の横長軟磁性片の可撓性スタックを含むアンテナコアを開示する。国際公開WO2012101034A1は、ストリップ状に埋設され且つナノ結晶又はアモルファスの軟磁性金属合金で構成された複数の金属層から成るアンテナコアを開示している。この場合、ストリップ状アンテナコアは、ストリップ状アンテナコアの横方向に沿って延伸され、且つストリップ状アンテナコアの平面に垂直な方向に持ち上げられている構造を有している。
【００１４】
欧州特許EP 0554581 B1は、可撓性磁性コア及びその製造方法を開示し、後者は、真空中での軟磁性材料の小粒子の粉末と合成樹脂との混合、及びその後、各粒子が相互に絶縁され長手方向に引き延ばされた、印加された磁場に平行な持続的鎖を形成するように、ブロックの形状での樹脂の硬化、これは上記硬化の間それに強磁場を印加しつつなされる、を含む。混合は真空中で行われる。
【００１５】
そのような方法で生成された鎖は、不規則な断面を有する分離した複数の粉末粒子によって与えられる。非常に強い非凝集剤及び強い分散剤が用いられない限り、各粉末小粒子は、様々な鎖の間で相互に凝集する高い確率を有する。混合物が非常に低い粘性形態であるとき、これは厳しい複雑さとコストを課す。もし各粒子の鎖が相互に接触するならば、荷電の損失（フーコー（Foucault）損失）として現れる。そして欧州特許EP 0554581 B1のみが、１ＫＨｚを超える周波数で動作するのに適切ではない上記軟磁性材料の例として軟鉄を提示する。
【００１６】
米国特許US 5638080Aは、複数の巻線で磁性コアを取り巻き作られるアンテナ巻線を有する強磁性材料で製造されたシート状の可撓性多部分磁性コアを含むＨＦアンテナを開示している。アンテナの巻数は、磁性コアを取り巻く可撓性薄膜上に配設された印刷配線によって形成される。磁性コアは、例えば絶縁された強磁性材料又はアモルファス合金のそれぞれの複数のプレートを用いて作られ、それらはベース材料（支持物質とも呼ばれる）中に埋設され、鎖の形態、即ち可撓性要素（ベース材料）によって接続された剛性要素（プレート）を取る。従って各プレートには可撓性がなく、上記磁性コアの可撓性は、上記プレートに垂直な方向のベース材料の変形によってのみ実現されうる。
【００１７】
米国特許US 5159347Aは、電導体の周りに磁気回路のための磁路を形成するために電導体との密接な関係においてアレイとして並べられるところの高透磁率磁気導体の極微のストリップを開示する。ストリップは、フィラメント、例えば百ミクロンの微小ワイヤ及びアモルファス材料の堆積されたサブミクロンサイズの層を含む様々な形状を取りうる。さらに、磁気回路は、電導体の周りの複数の帯を形成するストリップで閉じられうる。そして磁気回路は、例えば電導体に近接して直線的に並べられたストリップで開けられうる。磁気回路は、多様な複数のアンテナ、複数の誘導ワイヤ、複数のアンテナ接地面、複数の誘導面、複数の磁気センサ、及び複数の方向探知アレイを含む数多くの応用を有している。
【発明の概要】
【発明が解決しようとする課題】
【００１８】
少なくとも２つの直交方向において可撓性がある可撓性軟磁性コア及びそれを製造するための方法を提供する目的を有する、従来技術への代替案を提供することが本発明の目的であり、それらは提示された従来技術の欠点を克服する。
【００１９】
この目的のために、第１の態様によると、本発明は、硬化高分子媒体で作られたコア内に複数の平行で連続した磁路を形成するように配設され、上記高分子媒体によって相互間で電気的に絶縁された上記平行な各磁路を有する強磁性材料を含む可撓性軟磁性コアを提供する。
【００２０】
公知の可撓性磁性コアとは対照的に、特に欧州特許EP 0554581 B1とは対照的に、本発明の第１態様による可撓性軟磁性コアにおいて、平行な各磁路を形成する強磁性材料は、整列して分離した複数の小磁気粒子の鎖を含み、平行な磁路を形成する強磁性材料は、１実施態様において分散された複数の強磁性ナノ粒子を充填された高分子媒体で作られたコア本体に埋設された本質的に可撓性の複数の平行な連続強磁性ワイヤを含む。ここで各連続強磁性ワイヤは、相互に間隔を空けられ、且つコア本体の１つの端部から別の端部まで延伸されている。
【００２１】
１つの実施態様において、硬化高分子媒体は、押し出された部分である。
【００２２】
好ましくは、硬化高分子媒体は、ポリマー接着軟磁性材料（ＰＢＳＭ）である。さらに、上記硬化高分子媒体は、１実施態様によると、エポキシ又はウレタン又はポリウレタン又はポリアミド誘導体から得られた、液状分散添加剤を含む高分子母材である。
【００２３】
１つの実施態様において、上記ポリマー接着軟磁性材料は、軟強磁性材料の複数のマイクロ繊維、複数のマイクロ粒子、又は複数のナノ粒子を含む。この場合、各マイクロ繊維、各マイクロ粒子、又は各ナノ粒子は、非常に高い比透磁率（例えば、１００．０００〜６００．０００μｒ）を有し、且つＦｅＮｉ又はＭｏ-ＦｅＮi、又はＣｏ-Ｓｉ又はＦｅ-ＮｉＺｎから選択された、３０〜８０％のＮｉの重量含有量を有し成分と、Ｍｏ、Ｃｏ、又はＳｉを含む１０％未満の重量含有量を有する追加の各成分とに基づく金属合金でありうる。代替的に、上記各マイクロ繊維、各マイクロ粒子、又は各ナノ粒子は、純Ｆｅ３＋若しくはＦｅカルボニル若しくはＮｉカルボニル、若しくはＭｎＺｎフェライト若しくはＭｎＮｉフェライトから、又はモリパーマロイ（Mollypermalloy）粉末から選択されうる。
【００２４】
別の実施態様において、ポリマー接着軟磁性材料は、軟強磁性材料の複数のマイクロ繊維、複数のマイクロ粒子、又は複数のナノ粒子を含み、それらは単独又は何らかの組み合わせにおいて高分子母材内に存在する。
【００２５】
また別の実施態様において、ポリマー接着軟磁性材料は、結晶構造であり且つ電気的絶縁をされた軟強磁性材料の複数のナノ粒子を含み、そして上記結晶構造は、アモルファス、ナノ結晶、又はアニーリング工程において大きくされた各粒を有しているマクロ結晶から選択される。
【００２６】
上記の実施態様のいずれかにおいて、上記接着軟磁性コアに含まれる各マイクロ繊維、各マイクロ粒子、又は各ナノ粒子は、低磁気保持力、好ましくは、しかし限定的でなく０．１Ａ／ｍ未満、を有し、且つ抵抗率（ρ）、好ましくは、しかし限定的でなく１０６Ω・ｍ未満、を有する高分子母材内部で囲まれることによって電気的に絶縁されている。
【００２７】
好ましい実施態様において、上記各連続強磁性ワイヤの各々は、その長さ全体に沿って一定断面を有する。上記一定断面は、例えば、好ましくは０．００２〜０．８平方ミリメートルの範囲の、領域を有する円形である。
【００２８】
１つの実施態様において、可撓性軟磁性コアは、高／低アスペクト比が、好ましくは但し限定的でなく１０００未満、によって構成された少なくとも８つの強磁性ワイヤを含み、且つ各連続強磁性ワイヤは、好ましくは数個の等間隔で平行な各幾何学的平面内に配設され、各幾何学的平面の１つの内に配設された各連続強磁性ワイヤは、別の隣接する平行な幾何学的平面内に配設された各強磁性ワイヤに対して互い違いに配設されている。
【００２９】
各連続強磁性ワイヤは、非常に高い透磁率値の強磁性材料、例えば、鉄と、ニッケル、コバルト、モリブデン、及びマンガンの１つ以上との合金で作られている。
【００３０】
１つの実施態様において、各連続強磁性ワイヤは、裸の各強磁性ワイヤであり、一方、別の代替の実施態様では、各連続強磁性ワイヤは、それぞれ各電気絶縁シースによって被覆された各ワイヤである。
【００３１】
好ましくは、上記コア本体を形成する高分子媒体は、高分子母材であり、１つの実施態様においては、コア本体は、角柱の外形、例えば平行六面体形状を有するが、別の複数の形状、例えば円柱形状も思い描かれる。
【００３２】
本発明の第２の態様によると、本発明の第１の態様による、少なくとも２つの直交軸において可撓性のある可撓性軟磁性コアの周りに巻かれた少なくとも１つの巻線を有するアンテナが提供される。
【００３３】
第３の態様によると、本発明は、可撓性軟磁性コアを製造する方法を提供する。ここで、上記可撓性軟磁性コアは、複数の強磁性ナノ粒子を分散して充填されうる高分子媒体で作られたコア本体内に埋設された各連続強磁性ワイヤを含み、各連続強磁性ワイヤは、相互に間隔を空けられ、且つコア本体の１端部から他端部まで延伸される。
【００３４】
公知の方法と対照的に、特にEP 0554581 B1によって提案された、複数の小磁性粒子が高分子媒体内に埋設されたものに関して、本発明の第３の態様による方法は、上記各ワイヤの周り及び間の高分子媒体の連続押出し工程によって各連続強磁性ワイヤを未硬化高分子媒体内に埋設すること、連続コア先駆体を形成するために、そこに埋設された各連続強磁性ワイヤと共に高分子媒体を硬化させること、及び前記連続コア先駆体を分離した軟磁性コア（１）に切断すること、を含む。
【００３５】
好ましい実施態様について、本発明の第３の態様の方法は、連続強磁性ワイヤを高分子媒体と一緒に押出チェンバを通過させることを含む連続押出し工程によって可撓性軟磁性コアを作ること、を含む。
【００３６】
１実施態様によると、方法は、上記実施態様の実装のために、それらをいくつかの穴を通過させること、及び／又は硬化ポリマーに軸方向の磁気誘導を含むことによって、上記押出チェンバの通過の前に各連続強磁性ワイヤを整列させ秩序付けることを含む。上記いくつかの穴はワイヤ供給板の要求された順序に従い配設されている。
【００３７】
方法は、実施態様に従い、高分子媒体を粘性形態において押出チェンバ内へ且つ押出チェンバの方へ押しつつ各連続強磁性ワイヤを引っ張ることによって、各連続強磁性ワイヤをワイヤ供給板の上記各穴及び押出チェンバを通過させることを含む。ワイヤ供給板の各穴の各スルーホールは、高分子媒体がそこを通り抜けるのを回避するように構成され配設される。
【００３８】
１つの実施態様において、上記連続押出し工程は、高分子媒体が上記押出チェンバを通して押出される間に、押出チェンバを通して各連続強磁性ワイヤを通過させること、を含む。
【００３９】
好ましくは、各連続強磁性ワイヤは、押出チェンバの出口端部と反対側の１端部に置かれたワイヤ供給板の上記所定のパターンに従って配設された、いくつかの穴を通して各連続強磁性ワイヤを通過させることによって、上記押出チェンバを通過させる間、押出チェンバと一直線に維持され、且つ所定のパターンに従って配設される。
【００４０】
各連続強磁性ワイヤは、各連続強磁性ワイヤを未硬化高分子媒体（分散された強磁性ナノ粒子を充填されうる）と共に引っ張ることによって、ワイヤ供給板の上記各穴及び押出チェンバを通り、上記出口端部の方へ通過するようにされる。未硬化高分子媒体は、粘性形態で、押出チェンバの側壁に置かれたポリマー供給通路から押出チェンバ内へ注入される。好ましくは、ワイヤ供給板の各穴は、各連続強磁性ワイヤにフィットし且つ高分子媒体がそこを通過し戻ることを防止するように構成され配設される。
【００４１】
１つの実施態様において、各連続強磁性ワイヤの前端部は、押出チェンバ内に摺動可能に配設され且つ上記ポリマー供給通路の下流かつワイヤ供給板の上流に置かれたプランジャーへ接続される。各連続強磁性ワイヤは、プランジャーへ接続され、上記プランジャーは、その位置で前記所定のパターンに従って配設される。押出動作の開始で、押出チェンバと一直線に並べられた各連続強磁性ワイヤを押出チェンバに沿って引っ張る一方、プランジャーは、押出チェンバに整列された各連続強磁性ワイヤを保持し且つ所定のパターンに従って配設される。プランジャーは、連続コア先駆体の前端部を切断することによって除去される。
【００４２】
連続コア先駆体は、切断の前に押出チェンバの外部の冷却装置によって冷却される。任意的に、連続コア先駆体は、切断の前に、冷却装置の下流に置かれた貯留装置によって貯留される。好ましくは、各連続強磁性ワイヤの各々は、ワイヤ供給板の上流に置かれた押圧装置によって押付けられる。
【００４３】
先の及び別の有利点及び特徴は、添付された図面（これらは説明的かつ非限定的な仕方で考慮されなければならない）の参照を伴う、以下の詳細な実施態様の記載からより良く理解されよう。
【図面の簡単な説明】
【００４４】
【図１】本発明の１実施態様による可撓性軟磁性コアの斜視図である。
【図１ａ】本発明の１実施態様による可撓性軟磁性コアの斜視図であり、強磁性コアに埋設されたナノ粒子を含む。
【図２】本発明の１実施態様によるアンテナのためのコイルの斜視図であり、可撓性軟磁性コアを含む。
【図３】本発明の１実施態様による可撓性軟磁性コアを連続的に製造するための可能な方法の連続的段階を示す側面の断面図である。
【図４】本発明の１実施態様による可撓性軟磁性コアを連続的に製造するための可能な方法の連続的段階を示す側面の断面図である。
【図５】本発明の１実施態様による可撓性軟磁性コアを連続的に製造するための可能な方法の連続的段階を示す側面の断面図である。
【図６】本発明の１実施態様による可撓性軟磁性コアを連続的に製造するための可能な方法の連続的段階を示す側面の断面図である。
【図７】１実施態様による可撓性軟磁性コアの斜視図であり、ナノ粒子を含むが上記コア上に複数の線を有しない。
【図８】本発明により提案された軟磁性コアの湾曲を示す斜視図である。
【図９】本発明により提案された軟磁性コアの捩じりを示す斜視図である。
【発明を実施するための形態】
【００４５】
先ず図１を参照すると、本発明の第１の態様の１実施態様による可撓性軟磁性コア１が示されている。コア本体２は、角柱状又は円柱状の外形を有しうる。
【００４６】
１実施態様によると、複数の強磁性ワイヤを含む硬化された高分子媒体３は、軸に沿って延伸され押し出された部分であり、交差する２つの直交平面が規定する上記軸に沿って捩じられ且つ湾曲されうる。
【００４７】
可撓性軟磁性コア１は、平行な複数の連続強磁性ワイヤ４を含み、それは、高分子媒体３、例えば高分子母材で作られたコア本体２に埋設された各可撓性ワイヤである。上記各連続強磁性ワイヤ４は、相互に間隔を空けて配置され、コア本体の１端部から他端部へと延伸され、各連続強磁性ワイヤ４は、高分子媒体３によって互いに電気的に絶縁される。
【００４８】
軟磁性コアは、１５ｃｍを超える、好ましくは２５ｃｍを超える（例えば３０ｃｍ以上の）、長さを有し、本コアが車両の複数のアンテナに適用されうる場合に、車両当たりのアンテナの数が、４倍長く細いアンテナによって５から２に削減されうる。
【００４９】
１実施態様において、硬化された高分子媒体３は、ポリマー接着軟磁性材料ＰＢＳＭである。
【００５０】
別の実施態様において、高分子媒体は、エポキシ又はウレタン又はポリウレタン又はポリアミド誘導体から得られる高分子母材である。
【００５１】
上記各連続強磁性ワイヤ４の各々は、その長さ全体に沿って一定の断面５を有し、上記一定の断面は、０．００２〜０．８平方ミリメートルの範囲の断面積を持つ円形断面である。代替的に一定の断面は、同じ範囲内の領域を持つ多角形の断面である。
【００５２】
図１に示された可撓性軟磁性コア１は、コア当たり少なくとも８本の連続強磁性ワイヤ４で十分であると考えられるが、２０本の連続強磁性ワイヤ４を含んでいる。
【００５３】
１実施態様によれば、可撓性磁気コアは、好ましくは１０００未満の高／低アスペクト比で構成された少なくとも８本の強磁性ワイヤ４（２０ミクロンの直径で且つ２０ｃｍの長さを有する各ワイヤを有する）を含む。
【００５４】
開示された実施態様において、各連続強磁性ワイヤ４は、高分子媒体３で作られたコア本体２内にいくつかの等距離の平行な各幾何学的平面内に配設される。ここで、１つの幾何学的平面内に配設された各連続強磁性ワイヤ４は、別の隣接した平行な幾何学的平面内に配設された各連続強磁性ワイヤ４に対して互い違いにされる。これは、複数の連続強磁性ワイヤ４の間に規則的で一様な間隔を与える。
【００５５】
各連続強磁性ワイヤ４は、非常に高い透磁率（値は２２，５〜４３８μｍ／ｍＨ・ｍ−１）の強磁性材料、例えばニッケル、コバルト及びマンガンの合金で作られている。図１に示された実施態様において、各連続強磁性ワイヤ４は、裸の各強磁性ワイヤである。しかし、代わりの実施態様において（図示されていない）、各連続強磁性ワイヤ４は、個々の電気的絶縁性のシースによって被覆されたワイヤである。図１に示された実施態様において、コア本体２は、角柱状又は平行６面体の外形を有する。しかし、代わりの実施態様において（図示されていない）、コア本体２は、円柱状の外形を有する。
【００５６】
用いられる各連続強磁性ワイヤ４は、その長さ全体に沿って一定の断面５を有し、上記一定断面は、０．００２〜０．８平方ミリメートルの範囲の領域を有する円形である。
【００５７】
別の実施態様によると、各連続強磁性ワイヤ４は、いくつかの等距離の平行な複数の幾何学的平面内に配設される。ここで、１つの幾何学的平面内に配設された各連続強磁性ワイヤ４は、別の隣接した平行な幾何学的平面内に配設された各連続強磁性ワイヤ４に対して互い違いにされる。
【００５８】
１例において、各連続強磁性ワイヤ４は、２２，５〜４３８μｍ／ｍＨ・ｍ−１の範囲の非常に高い透磁率を有する強磁性材料、例えば鉄と、ニッケル、コバルト、モリブデン、及びマンガンの１以上との合金で作られる。
【００５９】
１例によると、各連続強磁性ワイヤ４はまた、釉薬又はエナメルの被覆によって電気的に絶縁されうる。
【００６０】
ここで図２を参照すると、本発明の第３の態様の実施態様によるアンテナ７用のコイルが示される。アンテナコイル７は、上で図１を参照しつつ記載された１つとして可撓性軟磁性コア１、及び可撓性軟磁性コア１の周りに巻かれた少なくとも１つの巻線２１を含む。巻線２１は、導体材料で作られ、そして絶縁用層で被覆されるか、又はコイル７の巻線２１が、巻線間での接触を避けるために互いに隙間をとられるかである。電流が巻線２１に印加されると、可撓性軟磁性コア１内の各連続強磁性ワイヤ４に沿って磁流が誘起される。
【００６１】
図３、４、５、及び６は、本発明の第３の態様の１実施態様による可撓性軟磁性コア１の製造のための方法を示す。
【００６２】
したがって、複数の強磁性ワイヤを含む硬化された高分子媒体３は、軸に沿って延伸され押し出された部分であり、上記軸を規定している交差する２つの直交平面に沿って捩じり可能且つ湾曲可能である（図８及び９を参照）。
【００６３】
図３に示された第１段階における方法に関して、本方法は、複数の連続強磁性ワイヤ４を作ることを含み、それは個々のリール２２から巻き戻され、押出チェンバ２０の１端部に置かれたワイヤ供給板８内に所定のパターンに従い配設された幾つかの穴９を通過する。押出チェンバ２０は、ワイヤ供給板８に対向する出口端部１６を有する一定の断面の細長い直線的延伸部を有する。各連続強磁性ワイヤ４の各々は、ワイヤ供給板８の上流に置かれた対応する押圧装置１９によって押出チェンバ２０内へ押し入れられる。
【００６４】
ポリマー供給通路１７は、押出チェンバ２０の側壁に置かれる。上記ポリマー供給通路１７は、制御された加熱を伴うホッパー２３の出口へ接続され、未硬化の高分子媒体３を溶融状態で容れている。そしてホッパー２３内のウォーム２４は、ポリマー供給通路１７を通して未硬化の溶融高分子媒体３を押出チェンバ２０（断熱された）内へ押出すように配設されている。
【００６５】
押出し操作の最初で、各連続強磁性ワイヤ４の前端部は、押出チェンバ２０内に摺動可能に配設され且つ上記ポリマー供給通路１７の下流に置かれたプランジャー１８へ接続される。各連続強磁性ワイヤ４の前端部は、ワイヤ供給板８内の各穴９と同じ所定のパターンに従い配設されたその各位置でのプランジャー１８へ接続される。
【００６６】
こうして、ワイヤ供給板８及びプランジャー１８は、各連続強磁性ワイヤ４を押出チェンバ２０内に並べるように、且つ所定のパターンに従って配設されるように維持し、一方、プランジャー８は、供給板８とプランジャー１８との間のポリマー供給通路１７を通り押出チェンバ２０内へ粘性形態で注入される未硬化の高分子媒体３によって加えられた圧力下で、各連続強磁性ワイヤ４を埋設された未硬化高分子媒体３と共に押出チェンバ２０に沿って各連続強磁性ワイヤ４を引っ張る。
【００６７】
未硬化の高分子媒体３を押出チェンバ２０内へ連続的に供給することによって、プランジャー１８は、各連続強磁性ワイヤ４を引っ張りつつ出口端部１６へ移動され、連続コア先駆体１０の形成が始まる。ワイヤ供給板８の各穴９は、各連続強磁性ワイヤ４に適合するように且つ高分子媒体３がそれを通って戻るのを回避するように構成され配設される。
【００６８】
図４は、方法の第２段階を示し、そこでは、プランジャー１８を取り付けられた連続コア先駆体１０の前端部は、出口端部１６を通って押出チェンバ２０を出て、そして連続コア先駆体１０は、押出チェンバの外側に出口端部１６に隣接して置かれた冷却装置１３によって冷却される。図示された実施態様において、冷却装置１３は、冷却された熱が流体流へ移動するところのコイルを巻かれた導管を有する。しかし、冷却装置１３は、代替的に別の冷却手段を含みうる。
【００６９】
連続コア先駆体１０は、押出チェンバ２０の外部で、冷却装置１３の下流に且つそれに隣接して置かれた貯留装置１５によって付加的に貯留される。図３、４、５、及び６において、高分子媒体３は、高分子媒体３が冷却され固化するにつれて益々狭くなる各平行ハッチング線間の間隔を有する、硬化のレベルを表示する各平行ハッチング線によって影を付けて示されている。
【００７０】
図５は、方法の第３段階を示し、そこでは、プランジャー１８を取り付けられた連続コア先駆体１０の前端部は、切断装置２４を通過する。図示された実施態様において、切断装置２４は、連続コア先駆体１０が通過する開口部を有するアンビル２５、及び連続コア先駆体１０をアンビル２５近傍で切断するように作動される切断刃２６を含んでいる。しかし、切断装置２４は、別の切断手段、例えばレーザ又はウォータジェット切断を代替的に含みうる。
【００７１】
図６は、方法の第４段階を示し、そこでは、プランジャー１８を取り付けられた連続コア先駆体１０の前端部は、切断装置２４によって連続コア先駆体１０から切り離され、その後、各連続可撓性軟磁性コア１は、連続コア先駆体１０が押出チェンバ２０を出るときに、切断装置２４で連続コア先駆体１０を反復的に切断することによって形成される。プランジャー１８が取り付けられた連続コア先駆体１０の前端部は捨てられる。得られた各連続可撓性軟磁性コア１は、図１を参照して上で記載されたようなものである。
【００７２】
このようにして、本発明の方法は、連続押出し工程によって各連続強磁性ワイヤ４を未硬化かつ流体状の（溶融した）高分子媒体３内に埋設すること、連続コア先駆体１０を形成するために、埋設された各連続強磁性ワイヤ４を伴う高分子媒体３を硬化させること、及び上記連続コア先駆体１０を分離した各軟磁性コア１へと切断すること、を含む。各連続強磁性ワイヤ４は、押出チェンバを通って存在し、一方、高分子媒体３は、上記押出チェンバ２０を通して押し出される。
【００７３】
本発明は、米国特許出願US2006022886A1およびUS2009265916A1において請求されているように、これらの各合金が耐えうるより高い磁束密度Ｂにより、８０％小さく出来うる各積層スタックと同じ有効断面積を有するコアを提案する。通常、フェライトのＢsatは、０．３Ｔであり、一方Ｎｉベースの各合金は、５倍のＢsatである１．５Ｔまで耐えられ、そしてパーマロイ７９Ｎｉ４ＭｏＦｅのような別の各材料は、以下の表のように２ｘＢsatでありうる。
【００７４】
【表１】
0006423085.tif 000002
【００７５】
与えられた電流Ｉについて、磁場の強さＨが、コアの断面積Ｓ及び巻数に比例する。最大Ｈは、飽和値Ｂsatによって制限される。Ｂsatが同じＨについて２倍から５倍大きいと、コアの断面積Ｓは、比例的に減少されうるか、もし同じに保たれていると、同じ磁気誘導に対して巻数が少なくてよく、するとより小さいアンテナ又はより少ない巻数でよい。
【００７６】
図１ａ及び７に示された追加の実施態様によれば、本発明の可撓性軟磁性コアは、軟磁性コアの磁気特性を強化するために強磁性コアに埋設された複数のナノ粒子を含む。上記各ナノ粒子の特徴、組成、及び容量は、例えばナノ粒子サイズ、透磁率、合金組成などについて上に開示されている。
【００７７】
好ましい実施態様によると、硬化高分子媒体３はさらに、軟強磁性材料の複数のマイクロ繊維、複数のマイクロ粒子、または複数のナノ粒子を含み、それらは、単独で又は何らかの組合せで上記高分子媒体３の高分子母材内に存在する。
【００７８】
使用された軟強磁性材料の各マイクロ繊維、各マイクロ粒子、又は各ナノ粒子は、コアの総重量の８５％までの重量含有量を示す。
【００７９】
軟磁性材料の各マイクロ繊維、各マイクロ粒子、又は各ナノ粒子は、未硬化液状高分子媒体に上記各マイクロ繊維、各マイクロ粒子、又は各ナノ粒子と共に組み込まれた１以上の分散剤によって、上記高分子媒体３の高分子母材内で一様に分布され且つ電気的に絶縁される。
【００８０】
１実施態様において、引用された分散剤は、上記コア本体を提供する液状ポリマーの約４〜５％の量で存在している。
【００８１】
さらに、上記１以上の分散剤は、ルーブリゾール（Lubrizol）社からのソルスパース（Solsperse）を含む。
【００８２】
１実施態様によると、１以上の分散剤は、分散反応に加えて電気絶縁性を含む表面処理を上記各マイクロ繊維、各マイクロ粒子、又は各ナノ粒子に与える液状モノマー又は超分散剤を含む。
【００８３】
各マイクロ繊維、各マイクロ粒子、又は各ナノ粒子は、ＦｅＮｉ又はＭｏ-ＦｅＮｉ、Ｃｏ-Ｓｉ又はＦｅ-ＮｉＺｎから選択された、３０〜８０％のＮｉの重量含有量を有する成分と、Ｍｏ、Ｃｏ、又はＳｉを含む、１０％未満の重量含有量を有する追加の成分とに基づく、非常に高い比透磁率、好ましくは６００．０００未満、の金属合金である。
【００８４】
各マイクロ繊維、各マイクロ粒子、又は各ナノ粒子は、純Ｆｅ、純Ｆｅ３＋、若しくはＦｅカルボニル、若しくはＮｉカルボニル、若しくはＭｎＺｎフェライト、若しくはＭｎＮｉフェライトから選択、又はモリパーマロイ（Mollypermalloy）粉末から選択される。
【００８５】
さらに、軟強磁性材料の前記各マイクロ粒子又は各ナノ粒子は、アモルファス、ナノ結晶、又はアニーリング工程において大きくされた粒を有するマクロ結晶から選択された結晶構造である。
【００８６】
そして引用された各マイクロ繊維、各マイクロ粒子、又は各ナノ粒子は、低磁性保持力、好ましくは０．１Ａ／ｍ未満、を有し且つ抵抗率（ρ）、好ましくは１０６Ω・ｍ未満、を有する高分子母材内で電気的に絶縁されている。
【００８７】
図１ａの実施態様において、非常に高い透磁率値を有する強磁性材料で作られた複数の平行連続強磁性ワイヤは、上記強磁性コアに埋設され、図７の実施態様とは違い、強磁性コアは、上記各連続強磁性ワイヤを欠き、強磁性コアに埋設された各ナノ粒子によって提供されたそれらの機能性である。
【図１】
0006423085.tif 000003
【図１ａ】
0006423085.tif 000004
【図２】
0006423085.tif 000005
【図３】
0006423085.tif 000006
【図４】
0006423085.tif 000007
【図５】
0006423085.tif 000008
【図６】
0006423085.tif 000009
【図７】
0006423085.tif 000010
【図８】
0006423085.tif 000011
【図９】
0006423085.tif 000012